실시 예 1 ∼ 3 , 및 비 교예 1 및 2 에서 제조 한 복합 롤 의 외층 으로부터 슬리브 형상 의 시험 용 롤 ( 외경 ( 外徑 ) 60 mm , 내경 40 mm 및 폭 40 mm ) 을 잘라 내 어 , 도 4 에 나타낸 압연 마모 시험기 ( 200 ) 를 사용 하 여 각 시험 용 롤 의 내마모성 을 평가 했 다 . 압연 마모 시험기 ( 200 ) 는 , 압연기 ( 211 ) 와 , 압연기 ( 211 ) 에 내장 된 시험 용 롤 ( 212 , 213 ) 과 , 압연 재 ( 218 ) 를 예열 하 는 가열로 ( 214 ) 와 , 압연 재 ( 218 ) 를 냉각 시키 는 냉각 수조 ( 215 ) 와 , 압연 중 에 일정 한 장력 을 부여 하 는 권취기 ( 216 ) 와 , 장력 을 조절 하 는 콘트 롤러 ( 217 ) 를 구비 한다 . 하 기 압연 마모 조건 으로 마모 시험 ( 압연 ) 을 행하 고 , 압연 후 , 시험 용 롤 의 표면 에 생긴 마모 의 깊이 를 촉 침식 표면 조도계 에 의해 측정 하 여 , 각 시험 용 롤 의 내마모성 을 평가 한 바 , 실시 예 1 ∼ 3 , 및 비 교예 1 및 2 의 모든 시료 에서 내마모성 은 양호 하 여 , 실용 적 으로 문제 가 없 는 레벨 인 것 을 알 았 다 .